(57)【要約】【課題】本発明の目的は、意匠性に優れた建築板を提供することにある。【解決手段】本発明の建築板１００では、凹凸模様を有する基材１上に、凸部１１上から凹部１２上にかけて膜厚が徐々に大きくなっているクリアー塗膜３が設けられ、クリアー塗膜３は、二以上の層で構成されている。【選択図】図１
2020147937.tif 000002
【特許請求の範囲】
【請求項１】
凹凸模様を有する基材上に、前記凸部上から前記凹部上にかけて膜厚が徐々に大きくなっているクリアー塗膜が設けられ、
前記クリアー塗膜は、二以上の層で構成されている、
建築板。
【請求項２】
前記クリアー塗膜は、下クリアー塗膜と、前記下クリアー塗膜上に設けられた上クリアー塗膜とを含み、
前記下クリアー塗膜と前記上クリアー塗膜とが同系色である、
請求項１に記載の建築板。
【請求項３】
前記クリアー塗膜が骨材を含む、
請求項１又は２に記載の建築板。
【請求項４】
前記骨材の最大粒径は、前記凹部と前記凸部との高さの差以下である、
請求項３に記載の建築板。
【請求項５】
前記基材と前記クリアー塗膜との間に着色層が設けられている、
請求項１から４のいずれか一項に記載の建築板。
【請求項６】
凹凸模様を有する基材上に、流動性を有するクリアー塗料を塗装することで、前記基材上に前記凸部上から前記凹部上に向かって膜厚が徐々に大きくなるクリアー塗膜を形成し、
前記クリアー塗膜が、二以上の層で構成されている、
建築板の製造方法。
【発明の詳細な説明】
【技術分野】
【０００１】
本発明は、一般には、建築板及びその製造方法に関する。本発明は、詳細には、凹凸模様を有する基材上にクリアー塗膜が設けられた建築板と、その製造方法とに関する。
【背景技術】
【０００２】
従来、建築板に種々の塗装を施すことが行われている。この塗装として、凹凸模様を有する建築板の凸部から凹部にかけて塗膜厚みが徐々に厚くなる塗装を施すことが知られている。このような塗装によれば、例えば、木目調の建築板において、カラークリアー塗料によって凸部から凹部にかけて塗膜厚みが徐々に厚くなることによって凸部から凹部にかけて徐々に濃色となり、木目を自然な風合いで表現することができる。
【０００３】
例えば特許文献１には、着色凹凸模様板の製造法が開示されている。特許文献１の製造法では、凹凸模様を有し且つ凸部が傾斜した基板の模様全体に着色塗料を塗布し、着色塗料を少なくとも指触乾燥状態まで乾燥し、次いで着色塗料の塗装面全体に着色塗料とは異色のカラークリアー塗料を塗布している（特許文献１の請求項２参照）。
【０００４】
特許文献１の製造法によると、凸部に塗布された塗料が凹部に流下することで、凹部の塗膜の厚みが厚くなり、凹部では塗料の色調が濃厚になる。また凸部に残留した塗料によって、凸部では色調が淡い色を呈する。そのため特許文献１の製造法によると、凸部から凹部にかけて色調を徐々に変化させることができる。
【先行技術文献】
【特許文献】
【０００５】
【特許文献１】特公昭６０−４３７８９号公報
【発明の概要】
【発明が解決しようとする課題】
【０００６】
しかしながら、特許文献１の製造法では、凸部に塗布された塗料が凹部に流下した結果、凸部上の塗膜が薄くなり、凸部の意匠性が不十分となることがあった。
【０００７】
本発明は、上記の点に鑑みてなされたものであり、凸部から凹部にかけて塗膜厚みが徐々に厚くなるクリアー塗膜を有する建築板であって、凸部上の意匠性を高めることができる建築板及びその製造方法を提供することにある。
【課題を解決するための手段】
【０００８】
本発明に係る建築板は、凹凸模様を有する基材上に、前記凸部上から前記凹部上にかけて膜厚が徐々に大きくなっているクリアー塗膜が設けられている。前記クリアー塗膜は、二以上の層で構成されている。
【０００９】
本発明に係る建築板の製造方法は、凹凸模様を有する基材上に、流動性を有するクリアー塗料を塗装することで、前記基材上に前記凸部上から前記凹部上に向かって膜厚が徐々に大きくなるクリアー塗膜を形成する。前記クリアー塗膜が、二以上の層で構成されている。
【発明の効果】
【００１０】
本発明に係る建築板では、２以上の層で構成されたクリアー塗膜が設けられているため、凸部上に設けられたクリアー塗膜の膜厚が薄くなりにくく、凸部上の意匠性を高めることができる。
【図面の簡単な説明】
【００１１】
【図１】図１Ａは、本発明の一実施形態に係る建築板を示す概略の斜視図である。図１Ｂは、図１Ａに示す建築板のＸ−Ｘ線の拡大した断面図である。
【図２】図２Ａ〜図２Ｄは、本発明の一実施形態に係る建築板の製造方法を示す概略の断面図である。
【発明を実施するための形態】
【００１２】
１．概要
本発明の一実施形態に係る建築板１００は、図１Ａ及び図１Ｂに示すように、凹凸模様を有する基材１上に、凸部１１から凹部１２に向かって膜厚が徐々に大きくなっているクリアー塗膜３が設けられている。クリアー塗膜３は、二以上の層で構成されている。
【００１３】
また本発明の一実施形態に係る建築板１００の製造方法では、図２Ａ〜図２Ｄに示すように、凹凸模様を有する基材１上に、流動性を有するクリアー塗料を塗装することで、基材１上に、凸部１１上から凹部１２上に向かって膜厚が徐々に大きくなるクリアー塗膜３を形成する。このクリアー塗膜３は、二以上の層で構成されている。
【００１４】
本実施形態に係る建築板１００では、クリアー塗膜３の膜厚を、凸部１１上から凹部１２にかけて徐々に大きくすることにより、凸部１１から凹部１２にかけてクリアー塗膜３の色調を徐々に変化させることができる。この色調の変化によって、自然な風合いを表現することができる。
【００１５】
そして本実施形態の建築板１００では、クリアー塗膜３が２以上の層で構成されているため、凸部１１上においてクリアー塗膜３の膜厚Ｔ２が薄くなりにくく、クリアー塗膜３の膜厚Ｔ２を十分確保することができ、それにより、建築板１００に優れた意匠性を付与することができる。
【００１６】
２．詳細
以下、本実施形態に係る建築板１００と、建築板１００の製造方法とについて詳細に説明する。
【００１７】
２−１．建築板について
本実施形態に係る建築板１００は、図１Ａ及び図１Ｂに示すように、基材１と、クリアー塗膜３と、を含む。建築板１００は、クリアー塗膜３と基材１との間に着色層２を含むことができる。
【００１８】
本実施形態の建築板１００では、基材１、着色層２、クリアー塗膜３が、この順で積層されている。以下、これらの層について、詳細に説明する。
【００１９】
（１）基材について
基材１の平面視の形状は、特に限定されない。例えば本実施形態の基材１は、平面視矩形状である。
【００２０】
基材１は、凹凸模様を有している。本実施形態の基材１では、その凹凸模様によって木目が表現されているが、それに限定されず、種々の模様が表現されていてもよい。
【００２１】
本実施形態の基材１は、複数の凸部１１及び凹部１２を有しており、これら凸部１１及び凹部１２によって凹凸模様が形成されている。凸部１１と凹部１２とは隣り合って並んでおり、凸部１１の隣には凹部１２が存在し、また凹部１２の隣には凸部１１が存在している。
【００２２】
凸部１１は、二つの傾斜面１３０と、二つの傾斜面１３０の間に位置する頂面１１０とで構成されている。また凹部１２は、二つの傾斜面１３０と、二つの傾斜面１３０の間に位置する底面１２０とで構成されている。頂面１１０は、底面１２０よりも上方に位置し、また底面１２０は、頂面１１０よりも下方に位置する。また頂面１１０と底面１２０とは、傾斜面１３０を介して接続されている。そのため、隣合う凸部１１及び凹部１２では、一つの傾斜面１３０を共有している。底面１２０と傾斜面１３０との間の角度（傾斜角）は、クリアー塗膜３を形成するためのクリアー塗料の流動性（粘度）、クリアー塗膜３によって形成される意匠等に応じて適宜設定される。
【００２３】
図１Ｂに示す建築板１００では、同じ高さの凸部１１が複数設けられているが、これに限定されない。例えば、複数の凸部１１の高さがそれぞれ異なっていてもよい。また図１Ｂに示す建築板１００では、同じ深さの凹部１２が複数設けられているが、これに限定されない。例えば、複数の凹部１２深さがそれぞれ異なっていてもよい。異なる高さの凸部１１、異なる深さの凹部１２が存在することにより、クリアー塗膜３の色調に変化をつけることができ、自然な風合いをより表現しやすくなる。なお、凸部１１の高さとは、基材１の裏面から頂面１１０までの距離を意味する。また凹部１２の深さとは、基材１の裏面から底面１２０までの距離を意味する。
【００２４】
凸部１１は、例えば、点状、木目を構成するような細長い突条などの形状をなし、特に木目を構成する場合には、ほぼ直線状の部分と湾曲状の部分とを有する不定形の突条をなしている。凸部１１の幅は、例えば１ｍｍ以上３ｍｍ以下であることが好ましい。また、凸部１１の頂面１１０は、図１、２に示すような平坦な傾斜面１３０に限らず、例えば、凸部１１の突出方向に凸となる湾曲状をなしていてもよい。さらには、凸部１１の頂面１１０と傾斜面１３０とは、図１、２に示すように不連続な角部を形成しているものに限らず、両者が連続的に滑らかに繋がっていてもよい。この場合、凸部１１上に塗布されるクリアー塗料は、凹部１２に向かって流動しやすくなるが、クリアー塗膜３が二層以上で構成されるため、凸部１１上の塗膜厚みを確保することが可能となる。それにより、建築板１００に優れた意匠性を付与することができる。また本実施形態では、凸部１１の頂面１１０の延長線と、傾斜面１３０との間の角度Ｙ（図２Ａ参照）は、３０°以上９０°以下であることが好ましい。
【００２５】
凹部１２と凸部１１との高さの差Ｄ（頂面１１０と底面１２０との高さの差、以下、高さの差Ｄともいう）は、例えば、０．２ｍｍ以上７ｍｍ以下であることが好ましい。凹部１２と凸部１１との高さの差Ｄが０．２ｍｍ以上であることにより、クリアー塗膜３によって凹部１２が埋まることを抑制することができる。また凹部１２と凸部１１との高さの差Ｄが７ｍｍ以下であることにより、クリアー塗膜３の色調の変化によって、自然な風合いを表現しやすい。
【００２６】
凹部１２は、例えば、点状、木目を構成するような細長い溝状などの形状をなし、特に木目を構成する場合には、ほぼ直線状の部分と湾曲状の部分とを有する溝をなしている。また、凹部１２は、図１、２に示すような所謂箱目地（一対の傾斜面１３０とその間の底面１２０からなる目地）に限らず、例えば、断面Ｖ字状、断面Ｕ字状（底面が裏側に凸となる湾曲状）をなしていてもよい。また、凹部１２の幅（隣り合う凸部１１の間隔）は、例えば、０．２ｍｍ以上７ｍｍ以下であることが好ましい。
【００２７】
本実施形態の基材１は、例えば、セメント系成形材料の硬化物である。セメント成形材料は、例えば、水硬性膠着材に、無機充填剤、繊維質材料等を配合することで調製される。水硬性膠着材の例には、ポルトランドセメント、高炉セメント、高炉スラグ、ケイ酸カルシウム、石膏等が含まれる。無機充填剤の例には、フライアッシュ、ミクロシリカ、珪砂等が含まれる。繊維質材料の例には、パルプ、合成繊維等の無機繊維、スチールファイバー等の金属繊維等が含まれる。
【００２８】
なお基材１は、セメント系の成形材料の硬化物に限定されない。基材１は、例えば、フレキシブルボード、珪酸カルシウム板、石膏スラグパーライト板、木片セメント板、プレキャストコンクリート板、ＡＬＣ板、石膏ボード等の無機質板であってもよく、木質系基板であってもよく、金属系基板であってもよい。
【００２９】
基材１の表面には、シーラー塗膜が設けられていてもよい。この場合、着色層２の発色を向上させることができると共に、基材１と着色層２との密着性を向上させることができる。シーラー塗膜は、基材１上に公知のシーラー塗料を塗布することで形成することができる。
【００３０】
（２）着色層について
着色層２は、上述の通り、基材１上に設けられている。この着色層２によって基材１を着色することができる。本実施形態の着色層２は、基材１の表面全体に設けられているが、これに限定されない。例えば着色層２は、基材１の表面全体に設けられておらず、基材１の表面に着色層２が設けられていない部分が存在していてもよい。着色層２の色は均一であってもよく、着色層２が領域ごとに異なる色を有していてもよい。
【００３１】
着色層２は、着色塗料から形成することができる。着色塗料としては、下地の隠蔽力が高く、耐久性に優れ、種類豊富な色揃えを有し、外観意匠性向上に寄与可能なアクリル樹脂系のエナメル塗料であることが好ましい。具体的には、例えば、アクリルエマルション樹脂やアクリルシリコン系エマルション樹脂に、有機顔料又は無機顔料あるいはその両方、有機溶媒、消泡剤、増粘剤等の添加剤、水等を加えて撹拌分散して調製されたエナメル塗料を用いることができる。有機顔料の例には、ローダミンレーキ、メチルバイオレットレーキ、キノリンエローレーキ、マラカイトグリーンレーキ、アリザリンレーキ、カーミン６Ｂ、レーキレットＣ、ジスアゾエロー、レーキレット４Ｒ、クロモフタルエロー３Ｇ、クロモフタルスカーレットＲＮ、ニッケルアゾエロー、パーマネントオレンジＨＬ、フタロシアニンブルー、フタロシアニングリーン、フラバンスロンエロー、チオインジゴボルドー、ペリノンレッド、ジオキサドンバイオレット、キナクリドンレッド、ナフトールエローＳ、ピグロントグリーンＢ、ルモゲンエロー、シグナルレッド、アルカリブルー及びアニリンブラック等が含まれる。無機顔料の例には、炭酸カルシウム、酸化チタン（チタンホワイト）、紺青、群青、酸化鉄、アルミペースト、ブロンズ粉、カーボンブラック等が含まれる。有機顔料及び無機顔料として、上記以外の成分を含んでもよい。
【００３２】
着色層２の膜厚は、基材１の色味、着色層２の色、高さの差Ｄ等に応じて適宜設定される。基材１上に設けられた着色層２の膜厚Ｔ１は、均一であってもよく、均一でなくてもよいが、１０μｍ以上３０μｍ以下の範囲内であることが好ましい。この場合、着色層２による下地の隠蔽力を確保しやすく、また凸部１１から凹部１２にかけての色調の変化を生じさせやすく、また着色層２によって凹部１２が埋まることを抑制することができる。
【００３３】
（３）クリアー塗膜について
クリアー塗膜３は、上述の通り、着色層２上に設けられている。本実施形態のクリアー塗膜３は、着色層２全体の上に設けられているが、これに限定されない。例えばクリアー塗膜３が着色層２全体に設けられず、着色層２上にクリアー塗膜３が設けられていない部分が存在してもよい。
【００３４】
クリアー塗膜３は、透光性を有している。そのため、クリアー塗膜３を介して、着色層２を視認することができる。クリアー塗膜３は、有色であることが好ましい。すなわちクリアー塗膜３は、透光性を有する有色の層（カラークリア−層）であることが好ましい。この場合、凸部１１上から凹部１２上にかけて、クリアー塗膜３の色調の変化を生じさせやすく、この色調の変化によって自然な風合いを表現しやすい。
【００３５】
クリアー塗膜３の膜厚Ｔ２は、上述の通り、凸部１１上から凹部１２上にかけて徐々に大きくなっている。クリアー塗膜３がカラークリア層である場合、膜厚Ｔ２が最も薄い凸部１１（頂面１１０）上では、クリアー塗膜３の色調が最も淡くなる。また凸部１１上から凹部１２上にかけて膜厚Ｔ２が徐々に大きくなることで、凸部１１から凹部１２にかけてクリアー塗膜３の色調も徐々に濃くなる。そして、膜厚Ｔ２が最も厚くなる凹部１２（底面１２０）上では、クリアー塗膜３の色調が最も濃くなる。
【００３６】
クリアー塗膜３の膜厚Ｔ２は、具体的には、５μｍ以上４０μｍ以下であることが好ましい。クリアー塗膜３の厚みＴ２が５μｍ以上であることにより、凸部１１から凹部１２にかけての色調の変化によって、自然な風合いを表現しやすい。またクリアー塗膜３の厚みＴ２が４０μｍ以下であることにより、クリアー塗膜３によって凹部１２が埋まることを抑制することができる。
【００３７】
クリアー塗膜３は、骨材を含むことが好ましい。この場合、クリアー塗膜３の質感を向上させることができる。クリアー塗膜３は二以上の層で構成されていることから、クリアー塗膜３を構成する複数の層のうち、少なくとも一つ以上の層が骨材を含むことが好ましい。例えば最上部に位置する層、すなわちクリアー塗膜３の表面を構成する層が骨材を含む場合、クリアー塗膜３の表面を粗面にすることができる。それにより、クリアー塗膜３の表面が艶消しとなり、クリアー塗膜３の外観と、クリアー塗膜３の表面に触れた際の質感とを向上させることができる。また例えば最上部に位置していない層、すなわちクリアー塗膜３の表面を構成していない層が骨材を含む場合、クリアー塗膜３に差し込んだ光が、骨材によって乱反射されるため、クリアー塗膜３の光沢を低減させることができ、クリアー塗膜３の外観を向上させることができる。クリアー塗膜３に配合する骨材としては、例えば、アクリルビーズ、マイカ、砂、つや消し材、パールマイカ等が挙げられる。クリアー塗膜３は、一種の骨材を含んでいてもよく、二種以上の骨材を含んでいてもよい。またクリアー塗膜３は、ＴｉＯ２等の光触媒、ＺｎＯ２、ＣｅＯ２等の紫外線カット材、ＰｂＯ２等の赤外線反射材、銀（銀イオン）等の抗菌剤を含んでいてもよい。
【００３８】
クリアー塗膜３は、上述の通り、二以上の層で構成されている。そのためクリアー塗膜３は、二つの層を含んでいてもよく、三以上の層を含んでいてもよい。本実施形態のクリアー塗膜３は、下クリアー塗膜３１と、下クリアー塗膜３１上に設けられた上クリアー塗膜３２とを含む。以下、下クリアー塗膜３１及び上クリアー塗膜３２について説明する。
【００３９】
（ｉ）下クリアー塗膜について
下クリアー塗膜３１は、透光性を有している。下クリアー塗膜３１は、有色であってもよく、無色であってもよい。クリアー塗膜３が無色である場合には、下クリアー塗膜３１も無色であることが好ましく、クリアー塗膜３が有色である場合には、下クリアー塗膜３１も有色であることが好ましい。
【００４０】
下クリアー塗膜３１は、下クリアー塗料から形成することができる。下クリアー塗料としては、例えば、アクリルエマルション塗料を採用することができる。アクリルエマルション系塗料としては、例えば、アクリル系エマルションをベースにしたアクリル樹脂塗料、アクリルシリコン系エマルションをベースにしたアクリルシリコン樹脂塗料等を使用することができる。下クリアー塗膜３１が有色である場合、下クリアー塗料は、染料、顔料等の種々の着色剤を含むことが好ましい。下クリアー塗料中の着色剤の割合は、樹脂固形分全量に対して、０．０１重量％以上１５重量％以下であることが好ましい。
【００４１】
下クリアー塗膜３１の膜厚Ｔ２１は、凸部１１（頂面１１０）上から凹部１２（底面１２０）上にかけて徐々に大きくなることが好ましい。この場合、クリアー塗膜３の膜厚Ｔ２も凸部１１上から凹部１２上にかけて徐々に大きくしやすい。下クリアー塗膜３１の膜厚Ｔ２１は、具体的には、１０μｍ以上３０μｍ以下であることが好ましい。下クリアー塗膜３１の膜厚Ｔ２１が１０μｍ以上であることにより、クリアー塗膜３の膜厚を確保しやすく、また凸部１１から凹部１２にかけての色調の変化を生じさせやすい。下クリアー塗膜３１の膜厚Ｔ２１が３０μｍ以下であることにより、クリアー塗膜３によって凹部１２が埋まることを抑制することができる。
【００４２】
（ｉｉ）上クリアー塗膜について
上クリアー塗膜３２は、透光性を有している。上クリアー塗膜３２は、有色であってもよく、無色であってもよい。クリアー塗膜３が無色である場合には、上クリアー塗膜３２も無色であることが好ましく、クリアー塗膜３が有色である場合には、上クリアー塗膜３１も有色であることが好ましい。
【００４３】
本実施形態では、下クリアー塗膜３１と上クリアー塗膜３２とが同系色であることが好ましい。下クリアー塗膜３１と上クリアー塗膜３２とが同系色でない場合、クリアー塗膜３によって着色層２が隠蔽されたり、凸部１１から凹部１２にかけての色調の変化を生じにくくなることがある。その点、下クリアー塗膜３１と上クリアー塗膜３２とが同系色であることにより、クリアー塗膜３で着色層２が隠蔽されること抑制できると共に、凸部１１から凹部１２にかけて色調の変化を生じさせやすく、この色調の変化によって自然な風合いを表現しやすい。なお、下クリアー塗膜３１と上クリアー塗膜３２とが同系色であるとは、下クリアー塗膜３１の色差ΔＥと、上クリアー塗膜３２の色差ΔＥとの差が４０以下であることを意味する。この色差ΔＥは、ＣＩＥ１９７６で規定されるＬ＊ａ＊ｂ＊表色系の色差ΔＥである。下クリアー塗膜３１と上クリアー塗膜３２とが同色であることも好ましい。すなわち下クリアー塗膜３１と上クリアー塗膜３２とが同一の塗料から形成されることも好ましい。この場合、下クリアー塗膜３１と上クリアー塗膜３２とによってクリアー塗膜３を形成する際に、一種類の塗料でクリアー塗膜３を形成することができるため、クリアー塗膜３を効率よく形成することができる。また下クリアー塗膜３１と上クリアー塗膜３２とが同一の塗料から形成されることにより、上クリアー塗膜３１と下クリアー塗膜３２との密着性を向上させることができる。
【００４４】
上クリアー塗膜３２は、上クリアー塗料から形成される。上クリアー塗料としては、例えば、アクリルエマルション塗料を採用することができる。アクリルエマルション系塗料としては、例えば、アクリル系エマルションをベースにしたアクリル樹脂塗料、アクリルシリコン系エマルションをベースにしたアクリルシリコン樹脂塗料等を使用することができる。上クリアー塗膜３２が有色である場合には、アクリルエマルション系塗料が、染料、顔料等の種々の着色剤を含むことが好ましい。上クリアー塗料中の着色剤の割合は、樹脂固形分全量に対して、０．０１重量％以上１５重量％以下であることが好ましい。また、上クリアー塗膜３２を構成するクリアー塗料は、下クリアー塗膜３１を構成するクリアー塗料よりも高粘度であってもよい。この場合、凸部１１上にクリアー塗料が留まりやすく、塗膜をより厚くしやすくなる。
【００４５】
本実施形態の上クリアー塗膜３２は骨材を含むことが好ましい。本実施形態の建築板１００において、上クリアー塗膜３２は最上部に位置することから、上クリアー塗膜３２が骨材を含むことにより、クリアー塗膜３の表面を粗面にすることができる。それにより、クリアー塗膜３の表面が艶消しとなり、クリアー塗膜３の外観と、クリアー塗膜３の表面に触れた際の質感を向上させることができる。
【００４６】
本実施形態では、骨材の最大粒径が、凹部１２と凸部１１との高さの差Ｄ以下であることが好ましい。この場合、骨材で凹部１２が埋まったり、クリアー塗膜３から骨材が露出し過ぎて、クリアー塗膜３の表面の質感が低下することを抑制することができる。骨材の最大粒径は、具体的には５μｍ以上４０μｍ以下であることが好ましい。この場合、クリアー塗膜３の質感を向上させやすい。
【００４７】
上クリアー塗膜３２の膜厚Ｔ２２は、凸部１１（頂面１１０）上から凹部１２（底面１２０）上にかけて徐々に大きくなることが好ましい。この場合、クリアー塗膜３の膜厚Ｔ２も凸部１１上から凹部１２上にかけて徐々に大きくしやすい。上クリアー塗膜３２の膜厚Ｔ２２は、具体的には、５μｍ以上１５μｍ以下であることが好ましい。上クリアー塗膜３２の膜厚Ｔ２２が５μｍ以上であることにより、クリアー塗膜３の膜厚を確保しやすく、また凸部１１から凹部１２にかけての色調の変化を生じさせやすい。上クリアー塗膜３２の膜厚Ｔ２２が１５μｍ以下であることにより、クリアー塗膜３によって凹部１２が埋まることを抑制することができる。
【００４８】
２−２．建築板の製造方法について
以下、図１Ａ及び図１Ｂに示す建築板１００の製造方法を、図２Ａ〜図２Ｄを参照しながら、各工程毎に説明する。
【００４９】
（１）基材の用意
まず凹凸模様を有する基材を用意する。基材は、例えば、セメント系の成形材料を成形して成形体を作製した後に、この成形体を養生硬化させることによって、作製することができる。成形方法は、特に限定されないが、例えば、押出成形、注型成形、抄造成形、プレス成形等を採用することができる。成形体の養生方法は、特に限定されないが、例えば、オートクレーブ養生、蒸気養生、常温養生等を採用することができる。
【００５０】
基材１の凹凸模様（凸部１１及び凹部１２）は、成形材料の成形時に型等で形成してもよく、平坦な成形体にプレス加工、エンボス加工等を施すことで形成してもよく、養生工硬化後に切削加工等で形成してもよい。
【００５１】
基材１には、必要に応じて、シーラー塗膜を設けてもよい。シーラー塗膜は、基材１上に公知のシーラー塗料を塗布することで形成することができる。
【００５２】
（２）着色層の形成
次に、基材１上に着色塗料を塗布することで着色層２を形成する。本実施形態では、基材１の全面に着色層１を設けるため、基材１上全面に着色塗料を塗布する。着色塗料の塗布方法は、基材１上に略均一な膜厚で着色塗料を塗布することができれば特に限定されないが、例えば、スプレーコート、シャワーコート、ロールコート、フローコート、カーテンコート、刷毛塗布、浸漬、インクジェット印刷等の方法を採用することができる。着色塗料の塗布量は、着色層２の膜厚Ｔ１が１０μｍ以上３０μｍ以下となるように、適宜設定される。
【００５３】
（３）クリアー塗膜の形成
次に、着色層２上にクリアー塗膜３を形成する。クリアー塗膜３を形成する際、着色層２が未乾燥の状態でクリアー塗膜３を形成するか、着色層２を指触乾燥状態まで乾燥させてからクリアー塗膜３を形成することが好ましい。また着色層２を指触乾燥状態まで乾燥させてからクリアー塗膜３を形成する場合、クリアー塗膜３を形成するための塗料に含まれる溶剤、分散剤等で、着色層２が溶解されて、滲みが生じることを抑制することができる。着色層２を指触乾燥状態まで乾燥させる場合、乾燥方法は特に限定されない。
【００５４】
本実施形態では、クリアー塗膜３が下クリアー塗膜３１及び上クリアー塗膜３２を含むため、着色層２上に下クリアー塗料を塗布して下クリアー塗膜３１を形成した後に、下クリアー塗膜３１上に上クリアー塗料を塗布して上クリアー塗膜３２を形成することにより、クリアー塗膜３を形成することができる。
【００５５】
下クリアー塗膜３１は、未乾燥状態の着色層２か、指触乾燥状態の着色層２に下クリアー塗料を塗布することによって形成することができる。この下クリアー塗料は、流動性を有することが好ましい。この場合、凸部１１（頂面１１０）上及び傾斜面１３０上に塗布された下クリアー塗料が凹部１２（底面１２０）に向かって流れることができる。これにより、下クリアー塗膜の膜厚Ｔ２１を、凸部１１（頂面１１０）上から凹部１２（底面１２０）上にかけて徐々に大きくすることができる。そのため、下クリアー塗料が凸部１１上から凹部１２上に向かって流れるように、下クリアー塗料の粘度が調整されることが好ましい。具体的には、下クリアー塗料の粘度は、０．０５ｍＰａ・ｓ以上０．１５ｍＰａ・ｓ以下であることが好ましい。
【００５６】
上クリアー塗膜３２は、下クリアー塗膜３１上に上クリアー塗料を塗布することによって形成することができる。この上クリアー塗料は、流動性を有することが好ましい。この場合、凸部１１（頂面１１０）上及び傾斜面１３０上に塗布された上クリアー塗料が凹部１２（底面１２０）に向かって流れることができる。これにより、上クリアー塗膜の膜厚Ｔ２２を、凸部１１（頂面１１０）上から凹部１２（底面１２０）上にかけて徐々に大きくすることができる。そのため、上クリアー塗料が凸部１１上から凹部１２上に向かって流れるように、上クリアー塗料の粘度が調整されることが好ましい。具体的には、上クリアー塗料の粘度は、０．０５ｍＰａ・ｓ以上０．１５ｍＰａ・ｓ以下であることが好ましい。
【００５７】
本実施形態では、下クリアー塗膜３１と上クリアー塗膜３２とが同系色であることが好ましいことから、下クリアー塗料と上クリアー塗料とが同系色の塗料であることが好ましい。また下クリアー塗料と上クリアー塗料とが同一の塗料であることも好ましい。この場合、一種類の塗料から下クリアー塗膜３１及び上クリアー塗膜３２を作製することができるため、クリアー塗膜３を効率良く形成することができる。
【００５８】
下クリアー塗料及び上クリアー塗料の塗布方法は、特に限定されないが、例えば、スプレーコート、シャワーコート、ロールコート、フローコート、カーテンコート等の方法を採用することができる。下クリアー塗料及び上クリアー塗料の塗布後には、公知の乾燥方法で、乾燥させることが好ましい。
【００５９】
上記（１）〜（３）の工程により、図１Ａ及び図１Ｂに示す建築板１００を製造することができる。
【００６０】
２−３．変形例
建築板１００の構成は、上記の構成に限定されない。
【００６１】
図１Ｂに示す建築板１００は着色層２を備えているが、これに限定されない。例えば建築板１００が着色層２を備えておらず、基材１上に直接クリアー塗膜３が設けられていてもよい。
【００６２】
図１Ｂに示す建築板１００では、上クリアー塗膜３２のみが骨材を含み、下クリアー塗膜３は骨材を含んでいないが、これに限定されない。例えば上クリアー塗膜３２と下クリアー塗膜３１の両方が骨材を含んでいてもよい。また例えば上クリアー塗膜３２が骨材を含まず、下クリアー塗膜３１のみが骨材を含んでいてもよい。
【００６３】
図１Ｂに示す建築板１００では、クリアー塗膜３が下クリアー塗膜３１及び上クリアー塗膜３２で構成されているが、これに限定されない。例えばクリアー塗膜３が下クリアー塗膜３１及び上クリアー塗膜２１以外の層を含んでいてもよい。
【００６４】
図１Ｂに示す建築板１００では、下クリアー塗膜３１の膜厚が凸部１１上から凹部１２上にかけて徐々に大きくなると共に、上クリアー塗膜３２の膜厚が凸部１１上から凹部１２上にかけて徐々に大きくなっているが、これに限定されない。例えば下クリアー塗膜３１の膜厚が凸部１１上から凹部１２上にかけて徐々に大きくなるが、上クリアー塗膜３２の膜厚が均一であってもよい。また例えば、下クリアー塗膜３１の膜厚が均一で、上クリアー塗膜３２の膜厚が凸部１１上から凹部１２上にかけて徐々に大きくなっていてもよい。
【００６５】
図１Ｂに示す建築板１００では、下クリアー塗膜３１及び上クリアー塗膜３２がいずれもカラークリアー層であるが、これに限定されない。例えば下クリアー塗膜３１及び上クリアー塗膜３２が、透光性を有し、かつ、無色の層であってもよい。この場合、クリアー塗膜３の膜厚が、凸部１１上から凹部１２上にかけて徐々に大きくなることによって、クリアー塗膜１１の屈折率が、凸部１１上から凹部１２上にかけて徐々に変化する。これによっても、凸部１１から凹部１２にかけてクリアー塗膜３に色調の変化を生じさせることができる。
【００６６】
３．まとめ
第一の態様に係る建築板（１００）は、凹凸模様を有する基材（１）上に、凸部（１１）上から凹部（１２）上にかけて膜厚が徐々に大きくなっているクリアー塗膜（３）が設けられている。クリアー塗膜（３）は、二以上の層で構成されている。
【００６７】
この場合、凸部（１１）上においてクリアー塗膜（３）の膜厚（Ｔ２）が薄くなりにくいため、クリアー塗膜（３）の色調を、凸部（１１）上から凹部（１２）上にかけて徐々に変化させることができ、このクリアー塗膜（３）の色調の変化によって、自然な風合いを表現することができる。また、凸部（１１）上でクリアー塗膜（３）の膜厚（Ｔ２）を十分確保することができる。それにより、建築板（１００）に優れた意匠性を付与することができる。
【００６８】
第二の態様に係る建築板（１００）は、第一の態様において、クリアー塗膜（３）が、下クリアー塗膜（３１）と、下クリアー塗膜（３１）上に設けられた上クリアー塗膜（３２）とを含む。下クリアー塗膜（３１）と上クリアー塗膜（３２）とが同系色である。
【００６９】
この場合、クリアー塗膜（３）で着色層（２）が隠蔽されること抑制できると共に、凸部（１１）上から凹部（１２）上にかけて色調の変化を生じさせやすく、この色調の変化によって自然な風合いを表現しやすい。
【００７０】
第三の態様に係る建築板（１００）は、第一又は第二の態様において、クリアー塗膜（３）が骨材を含む。
【００７１】
この場合、クリアー塗膜（３）の質感を向上させることができる。
【００７２】
第四の態様に係る建築板（１００）は、第三の態様において、骨材の最大粒径は、凹部（１１）と凸部（１２）との高さの差Ｄ以下である。
【００７３】
この場合、骨材で凹部（１２）が埋まったり、クリアー塗膜（３）から骨材が露出し過ぎて、クリアー塗膜（３）の表面の質感が低下することを抑制することができる。
【００７４】
第五の態様に係る建築板（１００）は、第一〜第四のいずれか一の態様において、基材（１）とクリアー塗膜（３）との間に着色層（２）が設けられている。
【００７５】
この場合、基材（１）を着色することができる。
【００７６】
第六の態様に係る建築板（１００）の製造方法では、凹凸模様を有する基材（１）上に、流動性を有するクリアー塗料を塗装することで、基材（１）上に凸部（１１）上から凹部（１２）上にかけて膜厚が徐々に大きくなるクリアー塗膜（３）を形成する。クリアー塗膜（３）は、二以上の層で構成されている。
【００７７】
この場合、凸部（１１）上においてクリアー塗膜（３）の膜厚（Ｔ２）が薄くなりにくいため、クリアー塗膜（３）の色調を、凸部（１１）上から凹部（１２）上にかけて徐々に変化させることができ、このクリアー塗膜（３）の色調の変化によって、自然な風合いを表現することができる。また、凸部（１１）上でクリアー塗膜（３）の膜厚（Ｔ２）を十分確保することができ、それにより、建築板（１００）に優れた意匠性を付与することができる。
【符号の説明】
【００７８】
１      基材
１１    凸部
１２    凹部
２      着色層
３      クリアー塗膜
３１    下クリア−塗膜
３２    上クリアー塗膜
１００  建築板
【図１】
2020147937.tif 000003
【図２】
2020147937.tif 000004